(57)【要約】【課題】遮熱性、遮光性、を十分満足ししかも、柔軟性があり、耐久性があり、安価な遮熱性の優れた遮光ネット提供することを目的とする。【解決手段】。  合成繊維からなる遮光率が７０％以上の網地又は布地１であって、その片面に金属を物理蒸着加工した金属層２を形成するものである。また、前記物理蒸着加工用の金属がステンレス鋼であり、物理蒸着加工の金属層２の厚みが２０ｎｍ以上であり、前記網地又は布地として、ラッセル網又は、搦み織を使用すること特徴とする。【選択図】  図２
2007211353.tif 000002
【特許請求の範囲】
【請求項１】
合成繊維からなる遮光率が７０％以上の網地又は布地であって、その片面に金属を物理蒸着加工することを特徴とする遮熱性の優れた遮光ネット。
【請求項２】
物理蒸着加工用の金属がステンレス鋼であり、物理蒸着加工の金属層の厚みが２０ｎｍ以上であることを特徴とする請求項１記載の遮熱性の優れた遮光ネット。
【請求項３】
遮光率が７５％〜９０％とすることを特徴とする請求項１又は２記載の遮熱性の優れた遮光ネット。
【請求項４】
請求項１〜３の何れか１項に記載の網地として、ラッセル網を使用することを特徴とする遮熱性の優れた遮光ネット。
【請求項５】
請求項１〜３の何れか１項に記載の布地として、搦み織を使用することを特徴とする遮熱性の優れた遮光ネット。
【発明の詳細な説明】
【技術分野】
【０００１】
本発明は、屋外で使用される直射日光を防止するための遮光用のネットに関するものである。さらにくわしくは、プール、グランド、砂浜、通路等に日よけ用として使用される。
【背景技術】
【０００２】
従来、屋外で使用される直射日光を防止するためのものとしては、重布を使用したテント類が一般的に使用され、一部にはメッシュシートが使用されている。
このような重布、メッシュシートを使用したテント類は、例えば、グランド、プール等の日よけとして使用されている。
また、農業分野では、（例えば、特許文献１参照）フイルム上にアルミニウムを蒸着したフイルムと未蒸着のフイルムを積層したものを、細巾にスリットしたフイルムを編織物とした遮光ネットが提案されている。
【０００３】
【特許文献１】実公平５−３３３３９号公報
【発明の開示】
【発明が解決しようとする課題】
【０００４】
しかしながら、重布を使用したテント類は通気性が悪くまた、柔軟性が悪いことから施工性に難点があった。一方メッシュシート類では通気性はあるものの耐久性が劣るという問題があった。
また、上記特許文献１に記載の技術によれば、たしかに通気性があり、遮光性、遮熱性を持ったものが得られるが、金属をフイルム面に均一に蒸着することが難しく、また、遮光性、遮熱性を満足するためには、金属層を厚く蒸着する必要がある。その為に、金属を蒸着したフイルムは柔軟性がそこなわれる。さらに、積層したフイルムを帯状にカットする手間があるため高価となり、柔軟性がないために編網性も劣るという問題があった。
本発明は、かかる従来の問題点を鑑みてなされたもので、遮熱性、遮光性、を十分満足ししかも、柔軟性があり、耐久性があり、安価な遮熱性の優れた遮光ネット提供することを目的とする。
【課題を解決するための手段】
【０００５】
本発明に係る遮熱性の優れた遮光ネットは、上述した目的を達成するため、以下の特徴点を備えている。
合成繊維からなる遮光率が７０％以上の網地又は布地であって、その片面に金属を物理蒸着加工することを特徴とするものである。また、前記物理蒸着加工用の金属がステンレス鋼であり、物理蒸着加工の金属層の厚みが２０ｎｍ以上であることを特徴とする。
更に、前記網地又は布地として、ラッセル網又は、搦み織を使用すること特徴とする。
【０００６】
本発明の遮熱性の優れた遮光ネットは、主に屋外で使用される日よけ用のラッセル網地からなる遮光ネットであって、遮光率が７０％以上であり、このような、網地又は布地を用いることで、遮光ネット自体に通気性及び木漏れ日状態の遮光性を得ることが出来好適な日よけとして十分機能させるように作用する。
ここで、網み地としてラッセル網地、また、布地として搦み織を使用することが出来る。そして、例えば、ポリエステル繊維、ポリエチレン繊維、芳香族ポリアミド、全芳香族ポリエステル、超高分子量ポリエチレン等を使用することができる。
更にこのような網み地又は布地に金属を物理蒸着加工することで、遮熱性に優れ、耐久性、通気性を兼ね備えた遮光ネットが得られる。
また、本発明に係る遮光ネットにおいて、物理蒸着加工に用いる金属はステンレス鋼を使用することにより、遮熱性が優れたものとなり、また金属層の厚みは２０ｎｍ以上とすることで均一で耐久性のある遮光ネットを得ることが出来る。
【発明の効果】
【０００７】
本発明に係る遮光ネットは、ラッセル網の網目を調節することにより、７０％以上の遮光性にすることにより、森林の木漏れ日状態の遮光性が得られ、ラッセル網地の片面に均一に金属を物理蒸着加工することで、遮熱性が優れたものとなり、同時に紫外線による、繊維の劣化を低下させることが可能となり、耐久性が向上し、しかも柔軟性に優れているため仕立て加工時の加工性がよいものとなる。
さらにまた、金属を物理蒸着加工することで、導電性が得られることから、静電気の発生を抑制でき、そのために大気中の汚れの付着を防止できる。
【発明を実施するための最良の形態】
【０００８】
以下、本発明に係る遮熱性の優れた遮光ネットの実施形態について説明する。
本発明の実施形態に係る遮熱性の優れた遮光ネットは、例えばラッセル網等よりなる網地、或いは搦み織等の布地よりなる。そして、これらの網織物の目合を調節し、遮光率が７０％以上とすることで、自然界の森林浴すなわち木漏れ日現象を可能とするもので、人間の生理現象を向上するものである。
ここで、遮光率が７０％以下では、遮光性が低くなり目的が達成されない。また、重布を使ったテントのように完全に目を閉じた、遮光性が１００％の状態では、通気性の悪いものとなり、木漏れ日状態の確保も不可能となる。遮光性は好ましくは７５％〜９０％である。
【０００９】
また網地として用いるラッセル網地及びからみ織物の網織物用糸は、例えばポリエステル繊維、ポリエチレン繊維、芳香族ポリアミド、全芳香族ポリエステル、超高分子量ポリエチレン等を使用することが出来る。さらに環境保護の点からリサイクル糸（エコ糸）、ポリ乳酸を使用することが可能である。
【００１０】
また本発明は、図２に示すように、上述の網地又は布地１には、物理蒸着により形成された２０ｎｍ以上有する金属層２を片面に設ける構成としている。
ここで、金属層２を設ける構成は、上記遮光ネットの一方から入射した熱線は金属層２で反射される。反射しなかった熱線はほんど金属層２に吸収され、遮光ネットの反対面には透過しにくくなる。この為、金属層２の反対側の網地又は布地１まで熱線は到達することがない。そして、本発明の遮光性ネットは、通気性があるため、片面に有している金属層２に吸収された熱は自然の風により大気中に放熱される。従って、金属面は外側即ち、太陽光側に設置することが必要である。
また、ここで金属層２を片面に設ける構成としたのは、遮光性ネットの柔軟性が阻害されるばかりでなく、製造コストが高くなり安価な遮光ネットを得ることが出来ないからである。
【００１１】
更に、上記金属層２は、例えば真空炉内で物理蒸着により形成することで、金属層２の皮膜を均一化して形成することが出来る。そして、金属の膜の厚さが薄くても遮熱性を得る事が可能であるが、金属層２の厚みは２０ｎｍ以上が好ましい。上記金属層２の厚みが、２０ｎｍ以下では金属層２が均一な膜状とならない場合が多いからであり、十分な遮熱性や耐光性が得られない場合があるからである。一方金属層２の厚みが、２００ｎｍ以上になるとラッセルネットの柔軟性が阻害されるばかりでなく、製造コストが高くなり安価な遮光ネットを得ることが出来ない。
ここで、上記の柔軟性を要求するのは、縫製作業などの作業性がよくなり生産性が向上するからである。また、物理蒸着加工により金属層２を形成するのを、網材又は布材の片面としている。これは、物理蒸着加工による金属層２を両面にしても遮熱性は満足するが、柔軟性が阻害される他、物理蒸着加工の生産コストも高価となるからである。
【００１２】
また、本発明の物理蒸着用金属は、ステンレス鋼を用いることが好ましい。ステンレス鋼を用いることにより、遮熱性の優れたものとなる。また、ステンレス鋼を用いることにより導電性が得られることから、静電気を防止することができ、そのために大気中の埃などの付着を防止することが出来、付着した汚れは洗濯などにより簡単に取り除くことが可能となる。さらに金属層２により電波障害をも防止することが可能となる。
本発明の物理蒸着加工により金属層２がラッセルネットの表面に均一に付与されることから、ラッセルネットに使用される合成繊維を紫外線から保護でき、繊維の紫外線劣化を大幅に低下させることが可能となり耐久性が向上する。
【００１３】
＜実施例＞
次に、具体的な実施例に基づいて、本発明に係る遮熱性の優れた遮光ネットを説明する。
使用する網地として、図１に示すラッセルネットを用いた。
２８５デシテックスのポリエステル繊維を４枚筬のラッセル編機で、遮光率が７０％以上となるよう編み目を調整し網地を形成した。
編網したネットの片面にＳＵＳ３１０ステンレス鋼を真空物理蒸着した。真空物理蒸着加工の条件は、チャンバー内圧が４×１０−２パスカル、加工速度３ｍ／分、印加電圧５００ｖ、電流６０Ａ、とし物理蒸着用ガスはアルゴンを使用した。このとき、遮光率は７５％、金属の厚みは３０ｎｍのものを用いた。
【００１４】
＜比較例１＞
ラッセルネットの遮光率が６５％となるよう編み目を調節した以外は、実施例と同様に加工し遮光ネットとした。
＜比較例２＞
実施例と同様に編網したラッセルネットで、金属蒸着層を有しない遮光ネットとした。
＜比較例３＞
実施例と同様に編網、加工した遮光ネットで、物理蒸着加工してない面から、遮熱テスト、耐光性テストを実施した。
【００１５】
実施例における評価は、下記により実施した。
（１）遮光性はＪＩＳ  Ｌ１０５５  Ａ法により測定した。
（２）遮熱性は、図３により測定した。すなわち、たて×よこ×高さが、それぞれ２０ｃｍの試験箱３の底に黒色布４を敷き、その上に熱電対５をセットする。箱の上部に試験体Ａを設置し、上部にセットした投光機６から光源を照射し同時に温度測定する。温度は１０分、３０分、１時間ごとに測定した。
（３）ラッセルネットの強力は、ＪＩＳ  Ｌ１０１８により測定した。
（４）耐光性は、岩崎電気社製、アイスーパーＵＶテスターを使用し、２０時間照射した。照射前後のラッセル網地の強力を上記（３）の方法で測定し強力比を耐光性とした。
【００１６】
＜比較結果＞
実施例と比較例に関し、遮光性、遮熱性、耐光性について結果を表に示した。
【表１】
2007211353.tif 000003
【００１７】
表1に示すように、実施例では、遮熱性が優れしかも耐光性が良好なものとなっている。これに対し、比較例１は遮熱性、遮光性ともに低くいものであった。比較例２では遮熱性、耐光性ともにわるかった。比較例３では遮熱性、遮光性は満足するが、耐光性が悪かった。
このように、実施例に係る遮光ネットは、遮熱性、遮光性が優れしかも耐光性が良いことから耐久性の優れた遮光ネットとすることができた。
【図面の簡単な説明】
【００１８】
【図１】本発明の構成を示す正面図である。
【図２】本発明の拡大断面である。
【図３】本発明の実施例の試験状態を示す説明図である。
【符号の説明】
【００１９】
１      網地又は布地
２      金属層
３      試験箱
４      黒色布
５      熱電対
６      投光機
Ａ      試験布
【図１】
2007211353.tif 000004
【図２】
2007211353.tif 000005
【図３】
2007211353.tif 000006